FR 2520722 A1 19830805 FR 8201391 A 19820129 BOEEMITES ET PSEUDO-BOEHMITES ULTRAPURES ET LEUR PROCEDE DE FABRICATION La présente invention concerne un procédé de fabrication de boehmites et de pseudo-boehmites ultra-pures à partir d'hydroxy- carbonate d'aluminium amorphe, le produit obtenu, ainsï que ses applications. Les alumines peuvent se présenter sous différentes formes cristallisées selon leur procédé de préparation Les applications industrielles de l'alumine exigent, dans certains cas, que celle-ci présente une surface active maximale et une dimension de cristal- lites la plus réduite possible. Les alumines à forte surface spécifique sont souvent constituées par des monohydrates d'alumine Elles sont généralement obtenues à partir des sels d'aluminium (nitrate, chlorures) par exemple tel que décrit dans le Brevet français n'1 261 182 Les produits obtenus sont généralement utilisés comme agent durcisseur, agent de revêtement, matière première pour les catalyseurs, supports de catalyseur, agents de dessication. Un des inconvénients principaux de ce procédé réside dans la nécessité d'utiliser comme source d'alumine des produits, tels que des solutions de chlorure ou de nitrate d'aluminium obtenues à partir d'aluminium métallique, dont la préparation est difficile et peu économique et dont les effluents présentent un risque écologique. De plus, le caractère corrosif des anions mis en oeuvre entraîne souvent une pollution de l'alumine par libération des éléments métalliques constitutifs de l'appareillage. L'anion le plus facile à déplacer de l'alumine et au moindre risque de toxicité est l'ion carbonate qui est thermiquement instable On a donc songé à fabriquer de l'hydroxycarbonate d'aluminium par carbonatation des aluminates alcalins au moyen d'anhydride carbonique ou de bicarbonate alcalin Le carbonate est ensuite déplacé afin d'obtenir de l'alumine. Il est ainsi connu, d'après le brevet US 3 268 295, de fabriquer un hydrate d'alumine ayant la structure cristalline de la pseudo-boehmite et contenant entre 1, 4 et 1,6 moles d'eau par molécule d'alumine Ce produit présente une surface spécifique supérieure à celle de l'alumine activée Il est préparé par carbonatation de l'aluminate de sodium avec obtention d'un précipité d'un gel amorphe d'alumine, lavage de ce précipité puis déecoposition thermique de celui-ci à une température supérieure à l OOC pour obtenir un hydrate d'alumine cristallisé Le produit obtenu contrairement à la boehmite fibrillaire n'est pas dispersable dans l'eau. Il est connu, d'après la demande de brevet européen N O 15 196 au noe de Eh Sne-Poulenc, de préparer de l'alumine partiellement sous forme de boehmite Ce procédé utilise comme matière première une alumine active de structure mal cristallisée et/ou amorphe obtenue par déshydratation rapide des hydroxydes d'aluminium Selon ce procédé, il s'avère relativement peu aisé d'obtenir des produits tris purs. La demanderesse cherchant à améliorer la qualité des produits obtenus selon le procédé décrit ci-dessus a trouvé que l'on pouvait préparer à partir d'hydroxycarbonates d'aluminium des boehmites et des pseudoboehmites ultra-pures et homogènes avec des taux de transformation voisins de 100 %. La présente invention concerne en effet un procédé de fabrication de boehmites et de pseudo-boehmites ultra-pures par réaction d'un aluminate alcalin avec de l'anhydride carbonique pour former un précipité d'hydroxycarbonate d'aluminium amorphe par réaction d'un aluminate alcalin avec de l'anhydride carbonique, séparation du précipité obtenu par filtration puis lavage de celui-ci; ce procédé est caractérisé en ce que a) dans une une première étape on mélange le précipité lavé d'hydroxycarbonate d'aluminium amorphe avec une solution d'un acide, d'une base ou d'un sel, ou leurs mélanges; ce mélange est effectul en versant la solution sur l'hydroxycarbonate, le p H du milieu ainsi constitué étant inférieur à 11, b) dans une deuxième étape, on chauffe le milieu réactionnel ainsi constitué à une température inférieure à 90 C, pendant un temps d'au moins 5 minutes, c) dans une troisième étape, on chauffe le milieu résultant de la deuxième étape à une température comprise entre 900 C et 250 "C. 3- Selon le procédé de l'invention, on prépare l'hydroxycarbonate d'aluminium en faisant réagir un aluminate d'un métal alcalin avec de l'anhydride carbonique pur ou dilué avec un gaz comme l'azote ou l'oxygène. La concentration de la solution initiale d'aluminate alcalin peut être comprise entre 20 et 200 g/1 exprimée en alumine A 1203 et de préférence entre 40 et 150 g/1, la pression partielle du gaz carbonique peut être maintenue entre 0,3 et 10 bars et de préférence entre 0,5 et 3 bars La réaction peut être conduite suivant toute technique connue de précipitation d'un solide par réaction gaz-liquide soit par barbotage du gaz dans une solution d'aluminate soit par introduction progressive de la solution d'aluminate dans un milieu aqueux dans lequel on injecte le gaz. La température et la durée de la réaction jouent un r 8 le très important sur l'évolution du produit obtenu, il est tout particuliè- rement intéressant de fixer la température entre O et 60 'C et de préférence entre 20 et 50 'C, le temps de réaction étant inférieur à minutes. Le p H final du milieu réactionnel doit être compris entre 7 et 11,5 et de préférence entre 9 et 11. L'hydroxycarbonate d'aluminium obtenu se présente sous la forme d'une suspension d'un compose amorphe qui ne contient pratiquement aucune organisation cristalline de composés de l'aluminium telles que hydrargillite, bayerite, nordstrandite, scarbrolte, ou dawsonite Au sens de l'invention, on entend par hydroxycarbonate d'aluminium amorphe, un composé dont l'analyse aux rayons X ne présente aucune raie de diffraction caractéristique d'une phase cristalline quelconque. Les conditions de réaction décrites ci-dessus permettent d'éviter la formation de ces produits cristallisés. La suspension d'hydroxycarbonate d'aluminium amorphe obtenue est filtrée par des techniques bien connues de l'homme de l'art à une température comprise entre O et 60 'C et de préférence entre 20 et 50 C. Le précipité obtenu fortement chargé en ions alcalins doit être soigneusement lavé avec de l'eau par des techniques de lavage bien connues de l'homme de l'art jusqu'à ce que les eaux de lavage présentent une résistivité supérieure à 10 % cm mesurée à 20 C. La présente invention consiste, dans une première étape, à mélanger le précipité d'hydroxycarbonate d'aluminium amorphe soigneusement lavé obtenu précédemment, avec une solution' d'un acide, d'une base ou d'un sel ou de leurs mélanges, ce mélange est effectué en versant la solution sur l'hydroxycarbonate, le p H du milieu ainsi constitué étant inférieur à 11 mesuré à 20 'C. Les acides mis en oeuvre peuvent être des acides forts ou des acides faibles, solubles dans l'eau, ils peuvent être utilisés en mélange Ils peuvent être minéraux ou organiques Parmi les acides organiques, les acides monocarboxyliques, dicarboxyliques et halogénés solubles dans l'eau conviennent aux fins de l'invention. On peut notamment mettre en oeuvre: l'acide nitrique, l'acide perchlorique, l'acide sulfurique, l'acide chlorhydrique, l'acide iodhydrique, l'acide bromhydrique, les acides formique, acétique, propanolque, butano Ique, oxalique, maléique, succinique, glutarique, adipique, les acides chloro et bromoacétiques On peut mettre en oeuvre des mélanges d'acides. Les bases mises en oeuvre peuvent être des bases faibles solubles dans l'eau, telles que l'ammoniaque, les amines telles que les méthyl, éthyl ou propylamines, les hydroxydes d'ammonium quaternaire et les produits susceptibles de se décomposer dans les conditions de réaction en donnant une base comme, par exemple, l'hexaméthylêne tétramine ou l'urée On peut mettre en oeuvre des mélanges de bases. Parmi les sels que l'on peut mettre en oeuvre selon l'invention, on citera notamment les sels solubles dans l'eau dérivés de l'ammoniac et des amines et ceux comportant le cation aluminium et comportant les anions nitrate, chlorure, formiate, acétate ou oxalate On peut mettre en oeuvre des mélanges de sels. Selon l'invention, on peut mettre en oeuvre des mélanges des différentes solutions d'acide, de base ou de sels. Selon un mode préféré de mise en oeuvre du procédé de l'invention, la première étape est avantageusement réalisée lorsque la concentration en composé d'aluminium exprimée en A 1203 du mélange obtenu est comprise entre 20 et 400 g/1 exprimée en Ai 203 et de préférence lorsqu'elle est comprise entre 40 et 200 g/1. Par ailleurs, le mélange doit être tel que le rapport molaire entre la somme des anions et des cations présents (à l'exclusion de e et OH 7) et l'équivalent exprimé en AI 203 du composé d'aluminium présent est de préférence compris entre 0,01 et 2 et plus particulièrement entre 0,03 et 0,9. La présente invention consiste, dans une deuxième étape, à chauffer le milieu réactionnel provenant de la première étape à une température inférieure à 90 C pendant un temps d'au moins 5 minutes. Le traitement est opéré à une température n'excédant pas 90 'C et de préférence comprise entre 50 et 850 C pendant une durée comprise de préférence entre 5 minutes et 5 heures. Sans limiter la présente invention à la théorie, on peut penser que la présence de l'anion apporté par l'acide ou le sel et la température du traitement (inférieur à 90 C) permettent un échange partiel entre l'anion rajouté et l'anion carbonate qui était présent dans l'hydroxycarbonate Dans le cas d'une base, celle ci contribue à fixer l'ion carbonique de l'hydroxycarbonate Cet échange permet d'éliminer en partie de l'anhydride carbonique qui peut éventuel- lement être recyclé vers l'opération initiale de carbonatation de l'aluminate alcalin. La présente invention consiste, dans une troisième étape, à chauffer le milieu réactior nel provenant de la deuxième étape à une température comprise entre 90 'C et 250 'C et de préférence entre 100 et 160 'C, pendant 10 minutes à 30 heures et de préférence entre 30 minutes et 10 heures Dans ces conditions se développe un processus de cristallisation qui évolue vers la formation d'une boehmite ou d'une pseudo-boehmite. En fonction des conditions de réaction: le rapport molaire entre la somme des anions et des cations introduits à l'exception de + et O Hf et l'équivalent exprimé en A 203 de l'hydroxycarbonate d'aluminium, le p H, la température et la durée de la réaction, les produits obtenus sont diversifiés et présentent un degré d'organisation cristalline plus ou moins élevé. Le degré d'organisation cristalline grandit de la pseudo-boehmite jusqu'à la boehmite lorsque le rapport molaire anion/A 1203 diminue et lorsque la température et la durée de chauffage augmentent. Avec l'accroissement du degré d'organisation se précisent les raies de diffraction X tandis que la morphologie passe par les états caractéristiques de voiles, fibrilles, lattes, plaquettes et que s'accrott la taille des particules depuis quelques dizaines jusqu'à quelques milliers d'angstroms. Selon le procédé de l'invention on peut obtenir des taux de transformation de l'hydroxycarbonate d'aluminium en boehmite et/ou pseudo-boehmite pratiquement quantitatifs. Les boehmites et pseudo-boehmites peuvent être caractérisées par diffraction X (dans tout ce qui suit, les axes cristallographiques de référence sont ceux donnés par B C Lippens, thèse Delft, 1961) et par la microscopie électronique. Ainsi qu'il a été décrit ci-dessus, selon les conditions de mises en oeuvre du procédé de l'invention, on obtient des boehmites. Ces boe Lnites sont constituées de monocristaux dont les morphologies dominantes, détectées par les diagrammes Debye-Scherrer, peuvent évoluer des formes fibrillaires aux formes lamellaires. Les diagrammes Debye-Scherrer des boehmites fibrillaires, dépouillés par microdensitométrages sur ( 002), montrent que le produit est une boehmite présentant des monocristaux développés essentiellement dans une seule direction cristallographique dont la forme peut évoluer des lattes longues et étroites (réflexions ( 020) et ( 125) très atténuées, ( 105) normalement intense) Jusqu'aux lattes longues et très étroites (réflexions (hkl) absentes, halo ( 012) et réflexion nette ( 200)) La direction d'allongement des monocristaux est celle des chatnes polymériques doubles imaginées pour la boebaite bien cristallisée et correspondrait à l'axe a Suivant cette direction, les monocristaux ont des dimensions comprises entre environ 200 et 5000 A (méthode de Warren et méthode B E T) et suivant les deux autres directions cristallographiques, les dimensions sont approximativement comprises entre 10 et 100 A (estimée d'après les résultats de la méthode B E T). Le diagramme de microdiffraction électronique des boehmites fibrillaires est caractéristique d'un produit souvent orienté par accolent des fibrilles en faisceaux (ou fibres). Ces boehmites fibrillaires séchées à 110 C présentent des surfaces spécifiques comprises entre environ 50 et 600 m 2/g (mesurées par la méthode B E T). Le diagramme Debye-Scherrer des boehmites lamellaires fait apparattre de nombreuses réflexions caractéristiques d'un façiès tabulaire présentant encore le clivage ( 002) correspondant aux plans d'oxhydriles de la boehmite bien cristallisée sous forme de: plaquettes rhombiques (réflexions ( 002) et ( 105) partiellement éteintes, ( 008) totalement éteinte), plaquettes rhombiques allongées probablement suivant la direction ( 110) (doublet ( 020), ( 105) non résolu, réflexions ( 002) et ( 008) normalement intenses), lattes longues et élargies (réflexions ( 002) partiellement éteinte, ( 008) et ( 105) totalement éteintes). Par ailleurs, la méthode de Warren appliquée à ces boehmites lamellaires montre que les cristallites présentent au moins deux dimensions de croissance, comprises entre environ 50 et 5000 A, l'épaisseur des cristallites constituant la troisième dimension étant généralement plus faible et environ comprise entre 20 et A. Les boehmites lamellaires séchées à 1100 C présentent des surfaces spécifiques comprises entre environ 50 et 300 m 2/g (mesurées par la méthode B E T). Sans limiter la présente invention à la théorie, on peut penser que la forme des monocristaux de la boehmite obtenue peut être influencée notamment par la quantité d'anions adsorbée sur les différents plans cristallins et par la température de traitement. Ainsi, d'une manière générale, on peut penser qu'à température constante, lorsque le p H du milieu de traitement diminue et que le rapport des concentrations molaires entre l'anion et l'alumine augmente, la forme des monocristaux de la boehmite obtenue évolue des formes lamellaires aux formes fibrillaires décrites ci-dessus. Selon les conditions de mise en oeuvre du procédé de l'invention, on obtient également des pseudo-boehmites Le degré d'organisation cristalline, croissant dans le sens pseudo-boehmite b, pseudo-boehmite a, boehmite, évolue en raison inverse du rapport anion/A 1203 et en raison directe de la température et du temps. Les données de diffraction X, de microdiffraction et de microscopie électronique ainsi que de spectrographie infrarouge concernant les pseudoboehmites obtenues selon l'invention semblent indiquer qu'elles se présentent à l'état humide sous forme de flocons gonflés d'eau et instables et qu'au sein de ces flocons ne seraient développés au cours de la floculation que des microdomaines, pseudo-cristallisés, très imparfaits, fortement solvatés et reliés entre eux par des forces intermoléculaires telles que le gonflement du gel est toujours limité L'étendue, l'orientation, le degré de solvatation et l'ordre cristallin de ces microdomaines sont variables suivant les conditions de précipitation, conduisant ainsi à divers produits présentant un même type de microstructure lâche et imparfaite, rappelant celle de la boehmite et distinguées, a l'aide de la diffraction X, comme pseudo-boehmite b, a ou recristallisée. La pseudo-boehmite b désigne la structure la mains évoluée. Dans ce cas, les microdomaines pseudo-cristallisés sont fortement perturbés par l'insertion d'impuretés toujours présentes et spécialement, par référence à la boehmite, dans la direction c, perpendiculairement à la direction a d'allongement des molécules polymîriques (absence du halo ( 002) et très faible intensité de tous les halos présents). La pseudo-boehmite a ou normale, plus pure présente un état de cristallisation des microdomaines plus avancé que dans la forme b, et manifeste un ordre à très courte distance dans les 3 directions cristallographiques de référence (halo ( 002) assez intense situé entre 6, 40 et 6,80 A présent avec la série des halos en position des réflexions de la boehmite). La pseudo-boehmite recristallisée, encore appelée "produit intermédiaire entre boehmite et gel de boehmite" (B C Lippens, thèse Delft 1961) se distingue des pseudo-boehmites b et a, par les particularités suivantes: valeur d'interférence ( 002) comprise entre 6,25 et 6,40 A (valeurs corrigées), amenuisement notable du halo ( 002) sous forme de bande, intensités fortement renforcées à l'endroit de la bande ( 002) et des halos ( 012), ( 014), ( 103) et ( 020) ( 105). Les produits obtenus par séchage des suspensions obtenues selon le procédé de l'invention présentent une surface spécifique comprise entre environ 50 et 600 m 2/g Le séchage peut être effectué par tout moyen et, en particulier, à l'étuve, dans un sécheur en lit fluide, dans un atomiseur Pour les produits, constitués d'alumine sous forme de boehmite fibrillaire, le séchage peut être effectué de façon bien connue de l'homme de l'art en effectuant une distillation azéotropique après dispersion dans un milieu organique. L'analyse des produits obtenus après séchage et calcination à 600 C permet de déceler l'existence d'alumine de transition de structure gamma ou pseudo-gamma, caractéristique de la filiation boehmitique. Les produits obtenus après séchage et calcination à une température comprise entre environ 550 et 1100 C contiennent au moins l'une des phases prise dans le groupe constitué par gamma, pseudo-gamma, delta, thêta. Les produits obtenus après séchage et calcination à une température supérieure à environ 11000 C contiennent de l'alumine alpha. Du point de vue chimique, les boehmites et pseudo-boehmites obtenues selon le procédé de l'invention présentent un rapport molaire H 20/A 1203 compris entre 1 et 2, ce qui correspond a l'ensemble des structures pseudo-boehmitiques (rapport molaire compris entre environ 1,4 et 2) et boehmitiques (rapport molaire compris entre 1 et environ 1,4). Un des intérêts du procédé selon la présente invention est qu'il permet d'obtenir notamment des boehmites ou des pseudo-boehmites ultra-pures dont la teneur en alcalins n'excède pas 0,005 % exprimée sous forme du rapport pondéral oxyde du métal alcalin/A 1203. De plus, les produits obtenus par le procédé de l'invention présentent une homogénéité de structure et de morphologie exceptionnelles ce qui provient notamment de la transformation complète de l'hydroxycarbonate d'aluminium amorphe initial en boehmite ou pseudo-boehmite. On entend par homogénéité de structure, le fait que dans le produit obtenu, l'analyse aux rayons X ou par diffraction des électrons ne décèle l'existence que de boehmite et/ou de pseudo-boehmite. On entend par homogénéité de morphologie, le fait que, dans le produit obtenu, l'analyse au microscope électronique à transmission décèle une unité de forme des cristallites. Ces qualités sont particulièrement appréciables dans les applications nécessitant la mise en oeuvre de matières premières très pures comme dans le domaine de la catalyse et, en particulier, pour la fabrication des catalyseurs de conversion des hydrocarbures. Les applications des boehmites et pseudo-boehmites obtenues selon le procédé de l'invention, éventuellement après séchage et éventuellement calcination sont celles habituellement décrites pour les produits de la filiation boehmitique Parmi ces applications, on peut citer notamment les applications en temps que charge, liant, épaississant, dispersant, agent filmogène, renforçateur, membrane et matière de base par la fabrication des supports de catalyseurs ou des catalyseurs et des céramiques. Les exemples ci-après illustrent l'invention sans en limiter la portée. Exemple 1 Une solution filtrée d'aluminate de sodium présentant une concentration équivalente en A 1203 81 g/l et Na 20 61,2 g/l est Introduite dans un réacteur en verre avec agitateur mécanique thermomètre et électrode de mesure du p H Sous forte agitation, on fait passer un courant de CO gazeux à pression atmosphérique, tel qu'un léger excèdent s'échappe du réacteur On laise évoluer la tepérature jusqu'à 40 puis on la fixe à cette valeur par circulation externe d'eau froide On coupe le courant de C 02 lorsque, après llun, le pl s'est abaissé à 9,5, et on agite encore on Le précipité est séparé par filtration et lavé sur filtre à l'eau permutée à 30 jusqu'à obtention d'un filtrat de résistivité 3.105 ohu cm Sur un prélèvement du gâteau de filtration séché à l'air à 30 , on ne décèle en diffraction X aucune organisation cristalline Le résidu de calcination à 1000 (A 1203) est de 51,3 %. Dans une première étape, le précipité d'hydroxycarbonate lavé obtenu est mélangé à la température de 18 avec une solution aqueuse d'acide acétique, en quantités suffisantes pour obtenir dans le mélange d'une part, une concentration résultante en composé d'aluminium exprimé en A 1203 de ll Og/l, et, d'autre part, un rapport molaire entre la concentration en ion acétique et la concentration en composé d'aluminium exprimée en Al 203 de 0,85 Pour réaliser ce mélange, la solution acide est versée progressivement dans la suspension d'hydroxycarbonate, sous forte agitation Le p H du milieu aqueux obtenu est de 5,0 mesuré à 200 C. Dans une deuxième étape, le milieu de traitement provenant de la première étape est chauffé à une température de 85 pendant un temps de 20 mn sous la pression atmosphérique. Dans une troisième étape, le milieu de traitement provenant de la deuxième étape est chauffé à une température de 140 pendant un temps de 3 h sous la pression autogène des réactifs. On obtient une suspension de boehmite aciculaire fine, dont le rapport molaire H 20/A 1203 correspond à 1,5 après séchage à 110 ' La teneur en sodium exprimée par le rapport pondéral Na 2 O/A 1203 est de ppm L'examen au microscope électronique à transmission de cette suspension (figure 1) montre qu'il s'agit de boehmite entièrement sous forme fibrillaire composée de cristallites dont l'épaisseur est de 25 A et dont les deux autres dimensions sont comprises entre 50 et 100 A On notera l'homogénéité de structure et de morphologie du produit obtenu. Après calcination à 600 du produit séché, l'alumine obtenue est sous forme y cubique et sa surface spécifique B E T est de 390 m 2/g. Exemple 2 Le précipité d'hydroxycarbonate lavé, obtenu comme dans l'exemple n'1, est mélangé à 20 avec une solution aqueuse d'acide nitrique HNO 3 en quantités suffisantes pour obtenir dans le mélange, d'une part une concentration résultante en composé d'aluminium exprimée en A 1203 de 80 g/1, et, d'autre part un rapport molaire entre la concentration en ion nitrique et la concentration en composé d'aluminium exprimée en Al O de 0, 20 Pour réaliser ce mélange, la solution acide est versée progressivement dans la suspension d'hydroxycarbonate, sous forte agitation Le p H du milieu aqueux obtenu est de 4,4. Dans une deuxième étape, le milieu de traitement provenant de la première étape est chauffé à une température de 70 pendant un temps de 35 un sous la pression atmosphérique. Dans une troisième étape, le milieu de traitement provenant de la deuxième étape est chauffé à une température de 155 pendant 4 h sous la pression autogène des réactifs. on obtient une suspension de boehmite lamellaire dont le rapport H 20/A 1203 correspond à 1,35 après séchage à 110 La teneur en sodium, exprimée par le rapport pondéral Na 20/A 1203 est de 25 ppm. L'examen au microscope électronique (figure 2) montre qu'il s'agit d'une boehmite entièrement sous forme de lamelles allongées, en cristallites bien individualisées dont l'épaisseur est de 35 A et les deux autres dimensions comprises entre 80 et 300 A On notera la remarquable homogénéité de structure et de morphologie du produit obtenu. Après calcination à 600 du produit séché,, l'alumine obtenue est sous forme y tétragonale et sa surface spécifique B E T est de 280 o 2/g. Exemple 3 Le précipité d'hydroxycarbonate lavé obtenu comme dans l'exemple n 1 est mélangé à 20 avec une solution aqueuse d'ammoniaque en quantités suffisantes pour obtenir dans le mélange, d'une part une concentration résultante en composé d'aluminium exprimée en A 1203 de 50 g/1 et, d'autre part, un rapport molaire entre la concentration en ion NH 4 + (calculée en supposant complète l'ionisation de l'ammoniaque ou du produit résultant de sa réaction avec l'hydroxycarbonate) et la concentration en composé d'aluminium exprimue en A 1203 de 0,20 Pour réaliser ce mélange, la solution am ilacale est versée progressivement dans la suspension aqueuse d'hydroxycarbonate, sous forte agitation Le p H du milieu aqueux ainsi obtenu est de 10,2. Dans une deuxième étape, le milieu de traitement provenant de la première étape est chauffé à une température de 85 pendant un temps de 4 h sous la pression atmosphérique. Dans une -troisième étape, le milieu de traitement provenant de la deuxième étape est chauffé à une température de 150 pendant 6 h sous la pression autogène des réactifs. On obtient une suspension de boehmite lamellaire dont le rapport H 20/A 1203 correspond à 1,2 après séchage à 110 La teneur en sodium exprimée par le rapport pondérai Na 20/A 1203 est de 15 ppm. L'examen au microscope électronique (figure 3) montre qu'il s'agit d'une boehmite entièrement sous forme de lamelles rhombiques, en cristallites dont l'épaisseur est de 50 A et les deux autres dimensions comprises entre 200 et 500 A On notera l'homogénéité de morphologie et de structure du produit obtenu. Après calcination à 600 du produit séché, l'alumine obtenue est sous forme y tétragonale et sa surface spécifique B E T est de m 2/g. Exemple 4 Le précipité d'hydroxycarbonate lavé, obtenu comme dans l'exemple n 1, est mélangé à 25 avec une solution aqueuse d'acétate d'ammonium en quantités suffisantes pour obtenir dans le mélange, d'une part une concentration résultante en composé d'aluminium exprimée en A 1203 de 80 g/1 et, d'autre part, un rapport molaire entre la somme des ions acétate et des ions ammonium et la concentration en composé d'aluminium exprimée en A 1 i O, de 0,15. 3, Pour réaliser ce mélange, la solution saline est versée progres- sivement dans la solution d'hydroxycarbonate, sous forte agitation. Le p H du milieu aqueux obtenu est de 6,8. Dans une deuxième étape, le milieu de traitement provenant de la première étape est chauffé à une température de 60 pendant un temps de 3 h, sous la pression atmosphérique. Dans une troisième étape, le milieu de traitement provenant de la deuxième étape est chauffé à une température de 120 pendant 2 h sous la pression autogène des réactifs. On obtient une suspension de boehmite lamellaire dont le rapport H 20/A 1203 correspond à 1,3 après séchage à 110 La teneur en sodium, exprimée par le rapport pondérai Na 2 o/A 1203 est de 18 ppm. L'examen au microscope électronique à transmission (figure 4) montre qu'il s'agit d'une boehmite entièrement sous forme de cristallites lamellaires d'environ 35 A d'épaisseur et dont les deux autres dimensions sont voisines de 100 A Ces cirstallites se regroupent en amas allongés On notera l'homogénéité de structure et de morphologie du produit obtenu. Apres calcination à 600 du produit séché, 'l'alumine obtenue est sous forme y tétragonale et sa surface spécifique B E T est de 270 u 21 g. -Exemple 5 Le précipité d'hydroxycarbonate lavé obtenu comme dans l'exemple n 1, est mélangé à 200 avec une solution aqueuse équimoléculaire d'acide nitrique et d'acide acétique en quantités suffisantes pour obtenir dans le mélange, d'une part une concentration résultante en composé d'aluminium exprimée en A 1203 de 60 g/l, et d'autre part, un rapport molaire entre la somme des ions nitriques et acétiques et la concentration en composé d'aluminium exprimée en A 1203 de 0,05 Pour réaliser ce mélange, la solution acide est versée progressivement dans la suspension d'hydroxycarbonate, sous forte agitation Le p H du milieu aqueux obtenu est de 6,1. Dans une deuxième étape, le milieu de traitement provenant de la première étape est chauffé à une température de 50 pendant un temps de lh sous la pression atmosphérique. Dans une troisième étape, le milieu de traitement provenant de la deuxième étape est chauffé à une température de 110 pendant lh sous la pression autogène des réactifs. On obtient une suspension de pseudo-boehmite dont le rapport -i' t 20/A 1203 correspond à 1,85 après séchage à 110 La teneur en sodium exprimée par le rapport pondéral Na 20/A 1203 est de 30 ppm. 2 23 L'examen au microscope électronique à transmission (figure 5) montre qu'il s'agit d'une pseudo-boehmite évoluée, du type a, dont l'aspect X membraneux est caractéristique On notera l'homogénéité de structure et de morphologie du produit obtenu. Après calcination à 600 du produit séché, l'alumine obtenue est sous forme pseudo-y, et sa surface spécifique B E T est de m 2 tg. Exemple 6 Le précipité lavé obtenu comme dans l'exemple n 1 est mélangé à 20 avec de l'eau et une solution aqueuse d'acide, de base ou de sel, de façon à réaliser les conditions du traitement en 3 étapes décrites dans le tableau 1. Les caractéristiques des produits obtenus sont données dans le mime tableau La teneur en sodium, exprimée en Na 20 pour 10 Og de A 1203 est dans tous les cas inférieure à 30 ppm. Bal E E 06 C t,61 OC OOOZ ooç OOZ 001 sell Tn S Tu 091 ç 4 o çq 14 ú 8 6 O 06 TDH ogú ç 6 j Oú OOOC 0001 oçl 001 sa Tl Ing Tu C 091 çio çS 14 ú L 60 OET EOUR tn ID rr Pl: l 1 y ue quo Tquem Ta rr i-h uo-Fs ST Msugl:l t? anb TU 01-4 Da T 9 e Td ODBOJ-a TK:advzg am" ade:19 ame Z edu:lg aa; 21 sfi Nsigo silficioldd ssa sznbiisiuzi Dma l Nmqallyxl Wi SNOIIIGNOD -O : OOL ooc: : O T 001: : Ooc ooz: v UT-49 TP: ielleuvl:: è iagdno ig: ielleml: Z: se-4 zial: E: 1. 091 1. ozi: 091 1. il:. Z: Z os: os: oci: HO BK 7 il ON UN EOUR: F Ln çe: Voi: 960: OL: Z 69: Z 60: OL: 96 t,; i 74 O: OET: I 41: oç: 1. OLZ: ú 61: Z: Oçz: ú 61: O'?: ooz ooc ooz O 1 0001 ooç i 1 avaiîlvj. r%) VI hi CD Nà r%) REVENDICATIONS 1) Procédé de fabrication de boehmite et de pseudo-boehmite ultra-pures par réaction d'un aluminate alcalin avec de l'anhydride carbonique pour former un précipité d'hydroxycarbonate d'aluminium amorphe, séparation du précipité obtenu par filtration puis lavage de celui-ci caractérisé en ce que: a) dans une première étape, on mélange le précipité lavé d'hydroxycarbonate d'aluminium amorphe avec une solution d'un acide, d'une base ou d'un sel ou de leurs mélanges; ce mélange est effectué en versant la solution sur l'hydroxycarbonate, le p H du milieu ainsi constitué étant inférieur à 11, b) dans une deuxième étape, on chauffe le milieu réactionnel ainsi constitué à une température intérieure à 90 C pendant un temps d'au moins 5 minutes, c) dans une troisième étape, on chauffe le milieu résultant de la deuxième étape à une température comprise entre 90 C et 250 OC. 2) Procédé selon la revendication 1 caractérisé en ce que la température de traitement de la deuxième étape est comprise entre 50 et 854 C, la durée du traitement étant comprise entre 5 minutes et 5 heures. 3) Procédé selon la revendication 1 caractérisé en ce que l'acide mis en oeuvre dans la première étape est un acide minéral ou organique fort ou faible soluble dans l'eau et de préférence choisi parmi: l'acide nitrique, l'acide perchlorique, l'acide sulfurique, l'acide chlorhydrique, l'acide iodhydrique, l'acide bromhydrique, les acides formique, acétique, propano Ique, butanoique, oxalique, maléique, succinique, ilutarique, les acides chloro et bromo- acétiques. 4) Procédé selon la revendication 1 caractérisé en ce que la base mise en oeuvre dans la première étape est une base faible soluble dans l'eau et de préférence choisie parmi: l'ammoniaque, les amines tels que les méthyléthylpropylamines, les amino-alcools tels que les mono, di ou tri éthanol-amines et l'amino-2-propanol, les hydroxydes d'ammontum quaternaire et les produits susceptibles de se décomposer dans les conditions de réaction en donnant une base comme, par exemple, l'hexaméthylène tétramine ou l'urée. ) Procédé selon la revendication 1 caractérisé en ce que le sel mis en oeuvre dans la première étape est choisi parmi les sels dérivés de l'ammoniac et des amines et ceux comportant le cation aluminium et comportant les anions nitrate, chlorure, formiate, citrate, acétate ou oxalate. 6) Procédé selon la revendication 1 caractérisé en ce que, dans la première étape, la concentration en composé d'aluminium exprimée en Al 203 du mélange est comprise entre 20 et 400 g/1 exprimée en A 1203 et de préférence comprise entre 40 et 200 g/1. 7) Procédé selon la revendication 1 caractérisé en ce que, dans le mélange selon la première étape, le rapport molaire entre la somme des anions et des cations présents (à l'exclusion de H et OH-) et l'équivalent exprimé en AI O 3 du composé d'aluminium est compris entre 0,01 et 2 et de préférence entre 0,03 et 0,9. 8) Procédé selon la revendication 1 caractérisé en ce que la température de chauffage selon la troisième étape est comprise entre et 160 'C, la durée du chauffage étant comprise entre 10 minutes et 30 heures et de préférence entre 30 minutes et 10 heures. 9) Les boehmites et pseudo-boehmites obtenues selon le procédé de l'une quelconque des revendications précédentes et présentant une teneur en alcalins inférieure à 0,005 % exprimée sous forme du rapport pondéral oxyde du métal alcalin/Al 203 ) Les produits à base d'alumine obtenus par séchage des boehmites et pseudo-boehmites selon la revendication 9 et présentant une surface spécifique comprise entre 50 et 600 m 2/g. 11) Les produits à base d'alumine obtenus par séchage et calcination à une température supérieure à 550 'C des boehmites et des pseudo-boehmites selon la revendication 9. 12) Application des boehmites et des pseudo-boehmites et des produits à base d'alumine selon les revendications 9, 10, Il en tant que charge, liant, épaississant, dispersant, agent filmogène, renforçateur, membranes, matière de base pour catalyseurs ou supports de catalyseurs.